(57)【特許請求の範囲】
【請求項１】
（Ｉ）アルミニウム粉末、（ＩＩ）シリコン粉末、（ＩＩＩ）ガラスフリット、（ＩＶ）有機ビヒクルを含有する抵抗体ペースト組成物であって、硼素粉末を含有せず、
前記（Ｉ）アルミニウム粉末および前記（ＩＩ）シリコン粉末は、焼成時に合金化することにより、得られる抵抗体の抵抗値を調節する抵抗値調節成分であるとともに、前記（Ｉ）アルミニウム粉末および前記（ＩＩ）シリコン粉末の総重量中における前記（ＩＩ）シリコン粉末の重量比が１〜９０重量％の範囲内であり、
前記（ＩＩＩ）ガラスフリットは、テルルおよび鉛を含有しないものであるとともに、全固形分中の前記（ＩＩＩ）ガラスフリットの含有量が１〜５０重量％の範囲内であることを特徴とする、
抵抗体ペースト組成物。
【請求項２】
前記（Ｉ）アルミニウム粉末の平均粒径は、０．５〜２０μｍの範囲内であることを特徴とする、
請求項１に記載の抵抗体ペースト組成物。
【請求項３】
前記（ＩＩ）シリコン粉末の平均粒径は、２０μｍ以下であることを特徴とする、
請求項１または２に記載の抵抗体ペースト組成物。
【請求項４】
請求項１から３のいずれか１項に記載の抵抗体ペースト組成物を、セラミック基板上に塗布した後、大気雰囲気中で６５０〜１，２００℃の温度範囲で焼成して得られることを特徴とする、
発熱抵抗体。
【発明の詳細な説明】
【技術分野】
【０００１】
本発明は、セラミック基板上に形成される抵抗体を得るために用いられる抵抗体ペースト組成物およびこれを用いた発熱抵抗体に関する。
【背景技術】
【０００２】
従来、セラミック基板上に発熱抵抗体等の抵抗体を形成する方法の一例として、抵抗体ペースト組成物をセラミック基板上に塗布して焼結およびメタライズする手法が知られている。
【０００３】
代表的な抵抗体ペースト組成物としては、例えば特許文献１〜３に開示されるような、Ｐｔ，Ａｕ，Ｐｄ，Ａｇ，Ｒｈ等の貴金属およびその混合物をペースト化したもの、あるいは、特許文献４または５に開示されるような、Ｗ，Ｍｏ等の金属もしくはＷＯ2 等をペースト化したもの等が挙げられる。前者の抵抗体ペースト組成物では、抵抗体を得るために大気雰囲気中で焼成し、後者の抵抗体ペースト組成物では、抵抗体を得るために窒素雰囲気中で焼成する。
【先行技術文献】
【特許文献】
【０００４】
【特許文献１】特開昭６２−４４９７１号公報
【特許文献２】特公平３−５０３９７号公報
【特許文献３】特開２００３−１９７３５１号公報
【特許文献４】特開平４−３２５４６２号公報
【特許文献５】特開平１０−２４９８４２号公報
【発明の概要】
【発明が解決しようとする課題】
【０００５】
しかしながら、これら従来の抵抗体ペースト組成物においては、用いられる金属が高価であるため、製造コストを有効に低減できない上に、得られる抵抗体において、その抵抗値を制御可能な範囲が限定される。
【０００６】
例えば、特許文献１〜３に開示される抵抗体ペースト組成物では、得ようとする抵抗体において、Ｐｔ，Ａｕ，Ｐｄ，Ａｇ，Ｒｈ等の貴金属が有する抵抗値以上の抵抗値を実現するためには、アルミナ等のセラミック粉末またはガラス粉末等を配合している。つまり、これら特許文献に開示される技術では、セラミック粉末またはガラス粉末等は不導体（絶縁体）成分であるため、このような不導体成分の絶縁性を利用することにより、抵抗体ペースト組成物の抵抗値を高く調節している。そのため、得られる抵抗体において数ｍΩ・ｃｍ以上の比較的高い抵抗値を実現しようとしても、抵抗値のばらつきが大きくなる。それゆえ、抵抗値を所望の範囲に調節することが難しくなる。
【０００７】
また、特許文献４または５に開示される抵抗体ペースト組成物においても、前記特許文献１〜３と同様に、不導体成分であるセラミック粉末またはガラス粉末を配合しているため、得られる抵抗体において比較的高い抵抗値のばらつきが大きくなる。しかも、これら抵抗体ペースト組成物では、大気雰囲気中ではなく窒素雰囲気中で焼成する必要がある。そのため、焼成炉に対して、窒素雰囲気の純度に応じた気密性が要求されるので、大気雰囲気での焼成に比べて、製造コストの増加を招くおそれがある。
【０００８】
本発明はこのような課題を解決するためになされたものであって、製造コストを有効に抑制しつつ、相対的に高い抵抗値のばらつきを小さくすることが可能な抵抗体ペースト組成物と、これを用いて得られる発熱抵抗体とを提供することを目的とする。
【課題を解決するための手段】
【０００９】
本発明に係る抵抗体ペースト組成物は、前記の課題を解決するために、（Ｉ）アルミニウム粉末、（ＩＩ）シリコン粉末、（ＩＩＩ）ガラスフリット、（ＩＶ）有機ビヒクルを含有する抵抗体ペースト組成物であって、前記（Ｉ）アルミニウム粉末および前記（ＩＩ）シリコン粉末の総重量中における前記（ＩＩ）シリコン粉末の重量比が１〜９０重量％の範囲内であり、全固形分中の前記（ＩＩＩ）ガラスフリットの含有量が１〜５０重量％の範囲内である構成である。
【００１０】
前記構成によれば、従来用いられていた高価な金属成分を用いずに、安価なアルミニウム粉末およびシリコン粉末を用いることにより、得られる抵抗体において１０μΩ・ｃｍ〜１０ｋΩ・ｃｍという広い範囲で抵抗値を調節することができる。しかも、前記構成によれば、従来のように、相対的に高い抵抗値を実現するために不導体（絶縁体）成分の絶縁性を利用していない。それゆえ、得られる抵抗体において、その抵抗値の調節を広い範囲で容易に実現できるとともに、所望の抵抗値を、ばらつきが少なく安定的に調節することができる。
【００１１】
前記構成の抵抗体ペースト組成物においては、前記（Ｉ）アルミニウム粉末の平均粒径は、０．５〜２０μｍの範囲内であってもよい。
【００１２】
また、前記構成の抵抗体ペースト組成物においては、前記（ＩＩ）シリコン粉末の平均粒径は、２０μｍ以下であってもよい。
【００１３】
さらに、本発明には前記構成の抵抗体ペースト組成物を用いて得られる抵抗体も含まれる。具体的には、前記構成の抵抗体ペースト組成物を、セラミック基板上に塗布した後、大気雰囲気中で６５０〜１，２００℃の温度範囲で焼成して得られる、発熱抵抗体が挙げられる。
【発明の効果】
【００１４】
本発明では、以上の構成により、製造コストを有効に抑制しつつ、相対的に高い抵抗値のばらつきを小さくすることが可能な抵抗体ペースト組成物と、これを用いて得られる発熱抵抗体とを提供することができる、という効果を奏する。
【図面の簡単な説明】
【００１５】
【図１】本発明の実施例および比較例において発熱抵抗体の抵抗値の測定および評価に用いられる抵抗体パターンの構成を模式的に示す平面図である。
【図２】本発明の実施例および比較例の結果である、発熱抵抗体の固有抵抗値と抵抗値調節成分の重量比との関係を示すグラフである。
【図３】本発明の実施例の結果である、発熱抵抗体の固有抵抗値とシリコン成分の重量比とガラス成分の重量比との関係を示すグラフである。
【発明を実施するための形態】
【００１６】
本発明に係る抵抗体ペースト組成物は、（Ｉ）アルミニウム粉末、（ＩＩ）シリコン粉末、（ＩＩＩ）ガラスフリット、（ＩＶ）有機ビヒクルを含有している。これら各成分のうち、（Ｉ）アルミニウム粉末および（ＩＩ）シリコン粉末の総重量中における（ＩＩ）シリコン粉末の重量比は１〜９０重量％の範囲内であり、全固形分中の前記（ＩＩＩ）ガラスフリットの含有量は１〜５０重量％の範囲内である。また、本発明に係る発熱抵抗体は、前記構成の抵抗体ペースト組成物を、セラミック基板上に塗布した後、大気雰囲気中で６５０〜１，２００℃の温度範囲で焼成して得られるものである。以下、本発明の代表的な構成について具体的に説明する。
【００１７】
［（Ｉ）アルミニウム粉末および（ＩＩ）シリコン粉末］
本発明に係る抵抗体ペースト組成物では、得られる抵抗体の抵抗値を調節する成分として、（Ｉ）アルミニウム粉末および（ＩＩ）シリコン粉末を含有している。これら成分は焼成時に合金化することにより、得られる抵抗体の抵抗値を調節する成分（抵抗値調節成分）として寄与する。
【００１８】
本発明で用いられる（Ｉ）アルミニウム粉末は、抵抗体ペースト組成物に配合して焼成することにより抵抗体を得ることができるものであればよく、その具体的な構成は特に限定されない。代表的には、アルミニウムを溶融アトマイズ法（溶融したアルミニウム溶湯をアトマイズノズルにより粉砕して吸引する方法）により得られるアトマイズ粉末を好適に用いることができる。
【００１９】
（Ｉ）アルミニウム粉末の粒径は特に限定されないが、代表的には、平均粒径が０．５〜２０μｍの範囲内であればよく、１〜２０μｍの範囲内であることが好ましい。平均粒径が小さすぎると、焼成時に酸化の影響が大きくなり、焼成条件によっては抵抗値のばらつきが大きくなるおそれがある。また、平均粒径が大きすぎると、得られる抵抗体ペースト組成物を、後述するように例えばスクリーン印刷で所定のパターンで塗布するときに、印刷しにくくなるおそれがある。さらに、平均粒径が大きすぎると、（Ｉ）アルミニウム粉末の比表面積が極端に小さくなるため、（ＩＩ）シリコン粉末との合金化が進みにくくなるおそれがある。
【００２０】
また、（Ｉ）アルミニウム粉末の形状も特に限定されず、球状粉末であってもよいし不定形の粉末であってもよいし、物理的な後加工を施したフレーク状粉末であってもよい。これら形状の（Ｉ）アルミニウム粉末は単独で用いられてもよいし複数種が組み合わせて用いられてもよい。
【００２１】
（Ｉ）アルミニウム粉末の純度も特に限定されず、エレクトロニクス分野に用いられるような高純度である必要はない。したがって、（Ｉ）アルミニウム粉末は、アルミニウム（Ａｌ）以外の公知の金属成分等を含有するアルミニウム合金の粉末であってもよい。一般的には、アルミニウムの純度が９０％以上の粉末であれば、本発明において（Ｉ）アルミニウム粉末として好適に用いることができる。
【００２２】
本発明で用いられる（ＩＩ）シリコン粉末は、前記（Ｉ）アルミニウム粉末と同様に、抵抗体ペースト組成物に配合して焼成することにより、抵抗体を得ることができるものであればよく、その具体的な構成は特に限定されない。例えば、（ＩＩ）シリコン粉末の製法は特に限定されず、公知の粉砕機（ミル）等を用いればよい。また、（ＩＩ）シリコン粉末の粒径も特に限定されないが、その平均粒径は２０μｍ以下であればよく、１０μｍ以下であればより好ましい。平均粒径の上限が２０μｍであれば、焼成時に（Ｉ）アルミニウム粉末との合金化が進みやすくなる。なお、（ＩＩ）シリコン粉末の平均粒径の下限については特に限定されない。
【００２３】
（ＩＩ）シリコン粉末の純度も特に限定されず、半導体分野に用いられるような高純度である必要はない。したがって、（ＩＩ）シリコン粉末は、シリコン（Ｓｉ）以外の公知の各種成分を含有する粉末であってもよい。一般的には、シリコンの純度が９０％以上の粉末であれば、本発明において（ＩＩ）シリコン粉末として好適に用いることができる。
【００２４】
本発明においては、（Ｉ）アルミニウム粉末および（ＩＩ）シリコン粉末の配合比は、重量比で（Ｉ）／（ＩＩ）＝９９／１〜１０／９０の範囲内であればよい。言い換えれば、（Ｉ）アルミニウム粉末および（ＩＩ）シリコン粉末の総重量中における（ＩＩ）シリコン粉末の重量比（便宜上「Ｓｉ比率」とする。）は、１〜９０重量％の範囲内であればよい。
【００２５】
Ｓｉ比率が１重量％未満である（すなわち（Ｉ）／（ＩＩ）＜９９／１である）と、（ＩＩ）シリコン粉末の配合量が少なすぎるため、得られる抵抗体においてアルミニウムの融点付近まで温度が上昇し、アルミニウムの溶融に起因する断線が発生するおそれがある。一方、Ｓｉ比率が９０重量％を超える（すなわち（Ｉ）／（ＩＩ）＞１０／９０）と、抵抗体ペースト組成物を焼成する過程で、アルミニウムとシリコンとが合金化する前にシリコンの酸化が進行し、アルミニウムの焼結が進まないおそれがある。それゆえ、得られる抵抗体において安定した抵抗値を実現できなくなる可能性がある。
【００２６】
［（ＩＩＩ）ガラスフリット］
本発明に係る抵抗体ペースト組成物では、前述した（Ｉ）アルミニウム粉末および（ＩＩ）シリコン粉末に加えて、（ＩＩＩ）ガラスフリットが配合されている。この（ＩＩＩ）ガラスフリットは、得られる抵抗体の抵抗値を調節するために用いられるのではなく、抵抗体とセラミック基板との間で良好な接着（接合）を得るために用いられる。つまり、（ＩＩＩ）ガラスフリットは、抵抗値調節成分ではなく接着成分（接合成分）として、抵抗体ペースト組成物に配合される。
【００２７】
（ＩＩＩ）ガラスフリットの具体的な構成は特に限定されず、抵抗体の形成対象となるセラミック基板の種類に応じて、良好な接合性を実現するような組成のものを適宜選択することができる。セラミック基板の材質としては、例えばＡｌ2 Ｏ3 ，ＡｌＮ，Ｓｉ3 Ｎ4 ，ＳｉＣまたはガラスセラミック等が挙げられ、これらセラミック基板の材質に合わせて、公知の組成を有する（ＩＩＩ）ガラスフリットを適宜選択して用いることができる。
【００２８】
また、（ＩＩＩ）ガラスフリットの粒径も特に限定されないが、その平均粒径は１０μｍ以下であることが好ましい。（ＩＩＩ）ガラスフリットの粒径が大きすぎる場合には、（Ｉ）アルミニウム粉末および（ＩＩ）シリコン粉末と混合したときの（ＩＩＩ）ガラスフリットの分布が不均一になりやすい傾向にある。（ＩＩＩ）ガラスフリットの分布が不均一になると、焼成後の抵抗体においてガラス成分の比較的多い部分では、局部的に抵抗値が高くなることから、局部加熱が生じて断線等の現象が起こりやすくなる。また、（ＩＩＩ）ガラスフリットの形状等についても特に限定されず、抵抗体ペースト組成物の諸物性を妨げなければ、公知の形状等を適宜選択することができる。
【００２９】
（ＩＩＩ）ガラスフリットの配合量（含有量）は、抵抗体ペースト組成物の全固形分中の重量（便宜上「ガラス比率」とする。）が１〜５０重量％の範囲内であればよく、３〜３０重量％の範囲内が好ましい。なお、本発明において、抵抗体ペースト組成物の全固形分とは、焼成後の抵抗体に残存する固形分を意味し、具体的には、（Ｉ）アルミニウム粉末、（ＩＩ）シリコン粉末および（ＩＩＩ）ガラスフリットの合計を意味する。（ＩＩＩ）ガラスフリットの含有量が全固形分中で１重量％未満（ガラス比率が１重量％未満）であれば、得られる抵抗体とセラミック基板との間の接着性にばらつきが生じるおそれがある。
【００３０】
一方、（ＩＩＩ）ガラスフリットの含有量が全固形分中で５０重量％を超える（ガラス比率が５０重量％超である）と、得られる抵抗体中において（ＩＩＩ）ガラスフリットに由来するガラス成分の体積分率が大きくなる。これにより、抵抗体におけるアルミニウム成分同士（（Ｉ）アルミニウム粉末に由来）、または、アルミニウム成分（（Ｉ）アルミニウム粉末に由来）およびシリコン成分（（ＩＩ）シリコン粉末に由来）との接触確率が非常に小さくなり、抵抗体の抵抗値のばらつきが大きくなったり導通が得られなかったりするおそれがある。
【００３１】
なお、ガラス比率が１〜５０重量％の範囲内であれば、得られる抵抗体とセラミック基板との間の接着性も抵抗体の抵抗値も良好なものとなるが、特に３〜３０重量％の範囲内となれば、接着強度をより良好なものにできるとともに、抵抗体の抵抗値をより良好に調節しやすくすることが可能となる。それゆえ、ガラス比率のより好ましい範囲内としては、３〜３０重量％を採用することができる。
【００３２】
［（ＩＶ）有機ビヒクルおよび抵抗体ペースト組成物］
本発明に係る抵抗体ペースト組成物では、前述した（Ｉ）アルミニウム粉末、（ＩＩ）シリコン粉末、および（ＩＩＩ）ガラスフリットに加えて、（ＩＶ）有機ビヒクルが配合されている。
【００３３】
（ＩＶ）有機ビヒクルに用いられる有機バインダは、抵抗体ペースト組成物の分野で公知の樹脂を好適に用いることができる。具体的な有機バインダとしては、例えば、メチルセルロース、エチルセルロース等のセルロース誘導体、アクリル樹脂、アルキド樹脂、ポリプロピレン系樹脂、ポリ塩化ビニル系樹脂、ポリウレタン系樹脂、ロジン系樹脂、テルペン系樹脂、フェノール系樹脂、脂肪族系石油樹脂、アクリル酸エステル系樹脂、キシレン系樹脂、クマロンインデン系樹脂、スチレン系樹脂、ジシクロペンタジエン系樹脂、ポリブテン系樹脂、ポリエーテル系樹脂、ユリア系樹脂、メラミン系樹脂、酢酸ビニル系樹脂、ポリイソブチル系樹脂等が挙げられるが、特に限定されない。これら有機バインダは１種類のみを用いてもよいし、２種類以上を適宜組み合わせてもよい。
【００３４】
また、（ＩＶ）有機ビヒクルに用いられる溶剤は、本発明に係る抵抗体ペースト組成物の各種物性を妨げない範囲で、例えば、粘度または流動性等の物性を調整するために用いることができる。溶剤の具体的な種類は特に限定されないが、例えば、ヘキサン等の飽和炭化水素類；トルエン等の芳香族系炭化水素類；エチルセロソルブ、ブチルセロソルブ、ブチルセロソルブアセテート等のグリコールエーテル（セロソルブ）類；ジエチレングリコールジエチルエーテル、ブチルカルビトール（ジエチレングリコールモノブチルエーテル）等のグリコールエーテル類；ブチルジグリコールアセテート、ブチルカルビトールアセテート等のグリコールエーテル類の酢酸エステル；ジアセトンアルコール、ターピネオール、ベンジルアルコール等のアルコール類；シクロヘキサノン、メチルエチルケトン等のケトン類；ＤＢＥ、２，２，４−トリメチル−１，３−ペンタンジオールモノイソブチレート、２，２，４−トリメチル−１，３−ペンタンジオールジイソブチレートなどのエステル類；等を挙げることができる。これら溶剤は１種類のみを用いてもよいし、２種類以上を適宜組み合わせて用いてもよい。
【００３５】
（ＩＶ）有機ビヒクルは、前述した有機バインダに前述した溶剤を混合したものであればよい。（ＩＶ）有機ビヒクルの抵抗体ペースト組成物に対する配合量（含有量、含有率）は特に限定されない。一般的には、例えば、抵抗体ペースト組成物全体に対して０．０５〜３０重量％の範囲内を挙げることができる。この範囲内であれば、通常、セラミック基板表面に対する良好な印刷性と、印刷したパターンを良好に保持する形状保持性を実現することができる。ただし、抵抗体ペースト組成物を構成する各成分の種類、あるいは、（ＩＶ）有機ビヒクルそのものの種類等に応じて、前記の範囲から外れた配合量で（ＩＶ）有機ビヒクルを配合することができる。
【００３６】
本発明に係る抵抗体ペースト組成物の製造方法は特に限定されず、抵抗体ペースト組成物の分野で公知の方法を好適に用いることができる。代表的な一例としては、前述した各成分を所定の配合割合（重量比）で配合し、公知の混練装置を用いてペースト化する方法が挙げられる。混練装置としては、例えば、３本ロールミル等を挙げることができる。なお、遊星式攪拌機等を用いて各成分を混練前に予備混合してもよい。
【００３７】
なお、本発明に係る抵抗体ペースト組成物においては、必要に応じて、前述した各成分（（Ｉ）アルミニウム粉末、（ＩＩ）シリコン粉末、（ＩＩＩ）ガラスフリット、および（ＩＶ）有機ビヒクル以外に、抵抗体ペースト組成物の分野で公知の各種成分、例えば公知の添加剤等を含有してもよい。このような添加剤の具体的な種類は特に限定されず、また、添加剤の配合量は、抵抗体ペースト組成物の諸物性および得られる抵抗体の物性等を妨げない範囲において添加することができる。
【００３８】
また、本実施の形態では、前述したように、（Ｉ）アルミニウム粉末の平均粒径は１μｍ以上２０μｍ以下であることが好ましく、（ＩＩ）シリコン粉末の平均粒径は２０μｍ以下であることが好ましく、（ＩＩＩ）ガラスフリットの平均粒径は１０μｍ以下であることが好ましい。しかしながら、前述したように、これら各成分の平均粒径は前記の数値範囲に限定されるものではない。
【００３９】
本発明においては、（Ｉ）アルミニウム粉末および（ＩＩ）シリコン粉末が合金化して抵抗値調節成分として寄与し、（ＩＩＩ）ガラスフリットは接着成分として寄与すればよく、前記の平均粒径は、（Ｉ）〜（ＩＩＩ）の各成分が抵抗値調節成分または接着成分として寄与する上で好適な範囲の代表例として例示されるものである。それゆえ、得られる抵抗体に求められる特性、抵抗体ペースト組成物の印刷方法、（Ｉ）〜（ＩＩＩ）成分として採用される粉末（粒子）の種類等といった諸条件に応じて、前記の範囲とは異なる平均粒径の粉末を（Ｉ）〜（ＩＩＩ）成分として採用することが可能である。
【００４０】
［抵抗体およびその形成方法］
本発明に係る抵抗体ペースト組成物は、各種抵抗体を製造する分野に好適に用いることができる。抵抗体の具体的な種類は特に限定されないが、代表的には、ヒータモジュール等の発熱抵抗体を挙げることができる。このような発熱抵抗体は、本発明に係る抵抗体ペースト組成物をセラミック基板上に所定のパターンで塗布し、大気雰囲気中で所定の温度で焼成することにより得られる。抵抗体ペースト組成物の塗布対象となるセラミック基板の具体的な構成は特に限定されず、公知のものを好適に用いることができる。具体的には、例えば、アルミナ（Ａｌ2 Ｏ3 ）基板、窒化アルミニウム（ＡｌＮ）基板、窒化ケイ素（Ｓｉ3 Ｎ4 ）基板、炭化ケイ素（ＳｉＣ）基板等が挙げられるが特に限定されない。
【００４１】
セラミック基板の表面に抵抗体ペースト組成物を塗布する方法も特に限定されず、公知の種々の形成方法を好適に用いることができる。代表的には、後述する実施例に示すように、スクリーン印刷法が挙げられ、グラビア印刷法、オフセット印刷法、インクジェット法、ディスペンサー法、ディップ法等の印刷法も適用することができる。
【００４２】
抵抗体ペースト組成物が塗布されたセラミック基板は、大気雰囲気中で所定の温度範囲で焼成される。特に本発明では、抵抗体ペースト組成物において、抵抗値を調節するための無機成分が、（Ｉ）アルミニウム粉末および（ＩＩ）シリコン粉末であるため、焼成時の雰囲気を窒素等の特定ガス雰囲気とする必要がない。また、具体的な焼成温度は特に限定されないが、例えば、６５０〜１，２００℃の温度範囲を挙げることができる。
【００４３】
このように、本発明においては、抵抗体を得るための抵抗体ペースト組成物において、抵抗値の調節に寄与する無機成分として、（Ｉ）アルミニウム粉末および（ＩＩ）シリコン粉末を用いるとともに、これら無機成分中の（ＩＩ）シリコン粉末の重量比であるＳｉ比率を１〜９０重量％の範囲内に設定し、全固形分中の（ＩＩＩ）ガラスフリットの含有量であるガラス比率を１〜５０重量％の範囲内に設定している。
【００４４】
これにより、従来用いられていた高価な金属成分を用いずに、安価なアルミニウム粉末およびシリコン粉末を用いることにより、得られる抵抗体において１０μΩ・ｃｍ〜１０ｋΩ・ｃｍという広い範囲で抵抗値を調節することができる。しかも、前記構成によれば、従来のように、相対的に高い抵抗値を実現するために不導体（絶縁体）成分の絶縁性を利用していない。それゆえ、得られる抵抗体において、その抵抗値の調節を広い範囲で容易に実現できるとともに、所望の抵抗値を、ばらつきが少なく安定的に調節することができる。
【実施例】
【００４５】
本発明について、実施例および比較例に基づいてより具体的に説明するが、本発明はこれに限定されるものではない。当業者は本発明の範囲を逸脱することなく、種々の変更、修正、および改変を行うことができる。なお、以下の実施例および比較例における発熱抵抗体の抵抗値の測定および評価は次に示すようにして行った。
【００４６】
（発熱抵抗体の抵抗値の測定および評価）
各実施例または比較例で得られた抵抗値評価用サンプルに形成される図１に示す抵抗体パターン１０の抵抗値Ｒ（単位：Ω）をデジタルマルチメータ（株式会社アドバンテスト製、製品番号Ｒ６５５１）により測定した。なお、抵抗体パターン１０は、図１に示すように、両端に端子１１ａおよび１１ｂを有し配線部分１２がつづら折り状となっている。配線部分１２のライン幅は５００μｍであり、ライン長は３７．５ｍｍであり、アスペクト比は７５である。
【００４７】
また、抵抗体パターン１０の膜厚ｔ（単位：μｍ）を触針式表面粗さ計（株式会社東京精密製、製品名Surfcom480）により測定した。そして、下記式（１）に基づいて抵抗値評価用サンプルの体積固有抵抗値Ｒｖ（単位：μΩ・ｃｍ）を算出して、発熱抵抗体の抵抗値を評価した。
Ｒｖ＝（Ｒ／７５）×ｔ×１００  ・・・  （１）
（体積固有抵抗値と抵抗値調節成分の比率との関係の評価）
前述した測定および評価により算出された、実施例または比較例における体積固有抵抗値を、抵抗値調節成分の比率に応じて図２または図３に示すようにグラフにプロットした。なお、図２では、縦軸が体積固有抵抗値（単位：μΩ・ｃｍ）であり、横軸が抵抗値調節成比（重量％）である。また、図３では、縦軸が体積固有抵抗値（単位：μΩ・ｃｍ）であり、横軸がＳｉ比率（重量％）であり、ガラス比率の数値別に異なるシンボルで図示している。それぞれシンボルが示す結果については後述する。
【００４８】
なお、実施例では、抵抗値調節成分が（Ｉ）アルミニウム粉末および（ＩＩ）シリコン粉末であり、（ＩＩＩ）ガラスフリットは接着成分であるので、図２における抵抗値調節成分比は前述したＳｉ比率となる。一方、比較例では、抵抗値調節成分として（ＩＩ）シリコン粉末を含まず、（ＩＩＩ）ガラスフリットが抵抗値調節成分として機能する場合には、図２における抵抗値調節成分比は、抵抗値接着成分中のガラス比率となる。このガラス比率は、前述した（ＩＩＩ）ガラスフリットのガラス比率（抵抗体ペースト組成物の全固形分中の（ＩＩＩ）ガラスフリットの重量）とは異なる。
【００４９】
（実施例１）
（Ｉ）アルミニウム粉末としてｈｔｍジャパン株式会社製の製品番号１５ＣＴを、（ＩＩ）シリコン粉末として株式会社高純度化学研究所製の平均粒径５μｍのものを、（ＩＩＩ）ガラスフリットとして日本電気硝子株式会社製の製品番号ＧＡ−１２を、（ＩＶ）有機ビヒクルとして、ダウケミカル社（The DOW Chemical Company）製のエチルセルロース（製品番号ＳＤ−１００）をテルピネオール８重量％溶液としたものを、表１に示す組成で配合し、遊星式攪拌機により予備混合した後に、３本ロールミルにて混練することにより、実施例１に係る抵抗体ペースト組成物を得た。
【００５０】
セラミック基板としてアルミナ基板（９６％Ａｌ2 Ｏ3 基板）を用いた。このアルミナ基板の表面に、得られた抵抗体ペースト組成物を用いて、図１に示す抵抗体パターン１０をスクリーン印刷した。このアルミナ基板を１５０℃で５分間乾燥した後に、ベルト式連続焼成炉により、表１に示すように焼成温度８５０℃で焼成した。これにより、実施例１に係る発熱抵抗体としての抵抗値評価用サンプルを作製した。得られた抵抗値評価用サンプルについて、前述したようにして体積固有抵抗値を算出した。その結果を表１に示す。また、図２に示すように、算出した体積固有抵抗値をＳｉ比率に応じてグラフにプロットした。さらに、図３に示すように、算出した体積固有抵抗値を、ガラス比率の数値別に異なるシンボルでＳｉ比率に応じてグラフにプロットした。
【００５１】
（実施例２〜５）
表１に示すようなＳｉ比率となるように、（Ｉ）アルミニウム粉末および（ＩＩ）シリコン粉末の配合比を変更した以外は、実施例１と同様にして、実施例２〜５の抵抗体ペースト組成物および抵抗値評価用サンプルを得た。得られた抵抗値評価用サンプルについて、それぞれに前述したようにして体積固有抵抗値を算出した。その結果を表１に示す。また、図２に示すように、算出した体積固有抵抗値を抵抗値調節成分比（Ｓｉ比率）に応じてグラフにプロットした。さらに、図３に示すように、算出した体積固有抵抗値を、ガラス比率の数値別に異なるシンボルでＳｉ比率に応じてグラフにプロットした。
【００５２】
（実施例６〜９）
表１または表２に示すようなＳｉ比率となるように、（Ｉ）アルミニウム粉末および（ＩＩ）シリコン粉末の配合比を変更するとともに、焼成温度を８５０℃から１１５０℃に変更した以外は、実施例１と同様にして、実施例６〜９の抵抗体ペースト組成物および抵抗値評価用サンプルを得た。得られた抵抗値評価用サンプルについて、それぞれ前述したようにして体積固有抵抗値を算出した。その結果を表１または表２に示す。また、図２に示すように、算出した体積固有抵抗値を抵抗値調節成分比（Ｓｉ比率）に応じてグラフにプロットした。さらに、図３に示すように、算出した体積固有抵抗値を、ガラス比率の数値別に異なるシンボルでＳｉ比率に応じてグラフにプロットした。
【００５３】
（実施例１０〜１３）
表２または表３に示すようなＳｉ比率となるように、（Ｉ）アルミニウム粉末および（ＩＩ）シリコン粉末の配合比を変更するとともに、ガラス比率が７．３５％から３．５％となるように（ＩＩＩ）ガラスフリットの配合量を変更し、さらに、焼成温度を１０００℃に変更した以外は、実施例１と同様にして、実施例１０〜１３の抵抗体ペースト組成物および抵抗値評価用サンプルを得た。得られた抵抗値評価用サンプルについて、それぞれ前述したようにして体積固有抵抗値を算出した。その結果を表２または表３に示す。また、図３に示すように、算出した体積固有抵抗値を、ガラス比率の数値別に異なるシンボルでＳｉ比率に応じてグラフにプロットした。
【００５４】
（実施例１４〜１７）
表２または表３に示すようなＳｉ比率となるように、（Ｉ）アルミニウム粉末および（ＩＩ）シリコン粉末の配合比を変更するとともに、ガラス比率が１５％となるように（ＩＩＩ）ガラスフリットの配合量を変更し、さらに、焼成温度を７５０℃に変更した以外は、実施例１と同様にして、実施例１４〜１７の抵抗体ペースト組成物および抵抗値評価用サンプルを得た。得られた抵抗値評価用サンプルについて、それぞれ前述したようにして体積固有抵抗値を算出した。その結果を表３に示す。また、図３に示すように、算出した体積固有抵抗値を、ガラス比率の数値別に異なるシンボルでＳｉ比率に応じてグラフにプロットした。
【００５５】
（実施例１８〜２１）
表３または表４に示すようなＳｉ比率となるように、（Ｉ）アルミニウム粉末および（ＩＩ）シリコン粉末の配合比を変更するとともに、ガラス比率が３０％となるように（ＩＩＩ）ガラスフリットの配合量を変更し、さらに、焼成温度を６５０℃に変更した以外は、実施例１と同様にして、実施例１８〜２１の抵抗体ペースト組成物および抵抗値評価用サンプルを得た。得られた抵抗値評価用サンプルについて、それぞれ前述したようにして体積固有抵抗値を算出した。その結果を表３または表４に示す。また、図３に示すように、算出した体積固有抵抗値を、ガラス比率の数値別に異なるシンボルでＳｉ比率に応じてグラフにプロットした。
【００５６】
（実施例２２〜２４）
表４に示すようなガラス比率となるように、（ＩＩＩ）ガラスフリットの配合量を変更するとともに、Ｓｉ比率が２５％となるように（Ｉ）アルミニウム粉末および（ＩＩ）シリコン粉末の配合比を変更した以外は、実施例１と同様にして、実施例２２〜２４の抵抗体ペースト組成物および抵抗値評価用サンプルを得た。得られた抵抗値評価用サンプルについて、それぞれ前述したようにして体積固有抵抗値を算出した。その結果を表４に示す。また、図３に示すように、算出した体積固有抵抗値を、ガラス比率の数値別に異なるシンボルでＳｉ比率に応じてグラフにプロットした。
【００５７】
（実施例２５〜２９）
表５に示すようなＳｉ比率となるように、（Ｉ）アルミニウム粉末および（ＩＩ）シリコン粉末の配合比を変更するとともに、ガラス比率が８．１９％となるように（ＩＩＩ）ガラスフリットの配合量を変更した以外は、実施例１と同様にして、実施例２５〜２９の抵抗体ペースト組成物および抵抗値評価用サンプルを得た。得られた抵抗値評価用サンプルについて、それぞれ前述したようにして体積固有抵抗値を算出した。その結果を表５に示す。また、図２に示すように、算出した体積固有抵抗値をＳｉ比率に応じてグラフにプロットした。さらに、図３に示すように、算出した体積固有抵抗値を、ガラス比率の数値別に異なるシンボルでＳｉ比率に応じてグラフにプロットした。
【００５８】
【表１】
0006713747.tif 000002
【００５９】
【表２】
0006713747.tif 000003
【００６０】
【表３】
0006713747.tif 000004
【００６１】
【表４】
0006713747.tif 000005
【００６２】
【表５】
0006713747.tif 000006
【００６３】
（比較例１〜９）
表６または表７に示すようなガラス比率となるように（ＩＩＩ）ガラスフリットの配合量を変更するとともに、（ＩＩ）シリコン粉末を配合せずに（Ｉ）アルミニウム粉末を表６または表７に示すように配合した以外は、実施例１と同様にして、比較例１〜９の抵抗体ペースト組成物および抵抗値評価用サンプルを得た。得られた抵抗値評価用サンプルについて、それぞれ前述したようにして体積固有抵抗値を算出した。その結果を表６または表７に示す。また、図２に示すように、算出した体積固有抵抗値を抵抗値調節成分比（（Ｉ）アルミニウム粉末および（ＩＩＩ）ガラスフリットの総重量における（ＩＩＩ）ガラスフリットの重量比）に応じてグラフにプロットした。
【００６４】
（比較例１０〜１６）
表７または表８に示すようなガラス比率となるように（ＩＩＩ）ガラスフリットの配合量を変更するとともに、（Ｉ）アルミニウム粉末に代えて銀／パラジウム共沈粉末（テクニックインク製、Ａｇ／Ｐｄ＝６０／４０品）を用いて、表７または表８に示すように、銀／パラジウム共沈粉末および（ＩＩ）シリコン粉末の配合比を変更した以外（比較例１０は（ＩＩ）シリコン粉末を配合しない）は、実施例１と同様にして、比較例１０〜１６の抵抗体ペースト組成物および抵抗値評価用サンプルを得た。得られた抵抗値評価用サンプルについて、それぞれ前述したようにして体積固有抵抗値を算出した。その結果を表７または表８に示す。また、図２に示すように、算出した体積固有抵抗値を抵抗値調節成分比（銀／パラジウム共沈粉末および（ＩＩＩ）ガラスフリットの総重量中における（ＩＩＩ）ガラスフリットの重量比）に応じてグラフにプロットした。
【００６５】
（比較例１７，１８）
表８に示すようなガラス比率となるように、（ＩＩＩ）ガラスフリットの配合量を変更するとともに、Ｓｉ比率が２５％となるように（Ｉ）アルミニウム粉末および（ＩＩ）シリコン粉末の配合比を変更した以外は、実施例１と同様にして、比較例１７，１８の抵抗体ペースト組成物および抵抗値評価用サンプルを得た。得られた抵抗値評価用サンプルについて、それぞれ前述したようにして体積固有抵抗値を算出した。その結果を表８に示す。
【００６６】
【表６】
0006713747.tif 000007
【００６７】
【表７】
0006713747.tif 000008
【００６８】
【表８】
0006713747.tif 000009
【００６９】
（実施例および比較例の対比）
前記実施例１〜２９の結果から明らかなように、抵抗値の調節に寄与する無機成分が（Ｉ）アルミニウム粉末および（ＩＩ）シリコン粉末であって、ガラス比率を所定範囲内とすれば、これら無機成分の組成を調節することにより、得られる発熱抵抗体において広い範囲で抵抗値を良好に調節することができる。特に、無機成分として高価な貴金属等を用いておらず、また焼成時の雰囲気が大気雰囲気であるため、製造コストを有効に抑制することができる。
【００７０】
これに対して、比較例１〜９のように、（ＩＩ）シリコン粉末を用いずに、（ＩＩＩ）ガラスフリットを抵抗値の調節に寄与する無機成分として用いたり、比較例１０〜１６のように、（Ｉ）アルミニウム粉末に代えて銀／パラジウム共沈粉末を用いたりすれば、得られる発熱抵抗体において特に相対的に高い抵抗値の調節が難しくなる。また、実施例２２〜２４と比較例１７および１８の対比からも明らかなように、ガラス比率が１重量％を下回ったり５０重量％を超えたりすると、良好な抵抗体を得ることが困難となる。
【００７１】
また、前述したように、図２には、実施例１〜９および２５〜２９（無機成分がＡｌ−Ｓｉ系）の発熱抵抗体の体積固有抵抗値と、比較例１〜８（無機成分がＡｌ−ガラス系）の発熱抵抗体の体積固有抵抗値と、比較例１０〜１５（無機成分がＡｇ／Ｐｄ−ガラス系）の発熱抵抗体の体積固有抵抗値と、をそれぞれグラフにプロットした結果を示している。
【００７２】
なお、図２では、実施例１〜９および２５〜２９の結果を黒円のシンボルおよび実線で、比較例１〜８の結果を正方形のシンボルおよび破線で、比較例１０〜１５の結果を三角形のシンボルおよび一点差線で示す。また、比較例９および１６については、表７または表８に示すように、得られた抵抗体が導通せず、体積固有抵抗値を算出できなかったため、図２にはプロットされていない。
【００７３】
図２に示す結果から明らかなように、ガラスフリットのような不導体（絶縁体）の配合により抵抗値の調節を図ろうとすると、比較例１〜１６の結果に示すように、１０3 〜１０4 μΩ・ｃｍ以上の抵抗値は、無機成分の組成の変化に応じて急峻に変化する。それゆえ、無機成分の組成の調節により目的の抵抗値を実現しようとしても、得られる発熱抵抗体の抵抗値にばらつきが生じやすくなり、抵抗値の調節が非常に難しくなる。
【００７４】
これに対して、本発明では、実施例１〜９および実施例２５〜２９の結果から明らかなように、１０3 〜１０4 μΩ・ｃｍ以上の抵抗値であっても、無機成分の組成の変化に応じて緩やかに変化している。それゆえ、本発明によれば、（Ｉ）アルミニウム粉末および（ＩＩ）シリコン粉末の配合比を変化させすることで、広い抵抗値の範囲において所望の抵抗値を容易に調節することが可能となる。その結果、得られる発熱抵抗体において、所望の抵抗値をばらつきが少なく安定的に調節することができる。
【００７５】
特に、実施例１〜９および実施例２５〜２９と比較例１〜９との対比から、（ＩＩ）シリコン粉末を含まずに（Ｉ）アルミニウム粉末および（ＩＩＩ）ガラスフリットを含む組成では、（ＩＩＩ）ガラスフリットが抵抗値調節成分として寄与するため、図２に示すように、組成変化に応じて抵抗値が急峻に変化すると考えられる。これに対して、同様に（ＩＩＩ）ガラスフリットを含むとしても、本発明の実施例１〜２９では、（Ｉ）アルミニウム粉末および（ＩＩ）シリコン粉末が抵抗値調節成分として寄与し、（ＩＩＩ）ガラスフリットは接着成分として寄与すると考えられるため、組成変化に応じても抵抗値の変化は緩やかになっていると判断される。
【００７６】
さらに、前述したように、図３には、実施例１〜２９で算出した体積固有抵抗値を、ガラス比率の数値別に異なるシンボルでＳｉ比率に応じてグラフにプロットした結果を示している。なお、図３では、黒菱型のシンボルでガラス比率１．４５％の結果（実施例２２）を示し、白菱型のシンボルでガラス比率２．１７％の結果（実施例２３）を示し、黒三角形のシンボルでガラス比率３．５％の結果（実施例１０〜１３）を示し、白三角形のシンボルでガラス比率７．３５％の結果（実施例１〜９）を示し、黒円のシンボルでガラス比率８．１９％の結果（実施例２５〜２９）を示し、白円のシンボルでガラス比率１５％の結果（実施例１４〜１７）を示し、黒正方形のシンボルでガラス比率３０％の結果（実施例１８〜２１）を示し、白正方形のシンボルでガラス比率４７．４７％の結果（実施例２４）を示す。
【００７７】
図３のグラフは、図２と同様に、抵抗値調節成分の比率であるＳｉ比率の増加に応じて、体積固有抵抗値も緩やかに変化（上昇）する曲線を描いている。つまり、ガラス比率に関わらず、Ｓｉ比率の変化に応じて抵抗値も緩やかに変化することになる。それゆえ、本発明によれば、ガラス比率を適宜設定した上で、（Ｉ）アルミニウム粉末および（ＩＩ）シリコン粉末の配合比を変化させすることで、広い抵抗値の範囲において所望の抵抗値を容易に調節することが可能となる。その結果、得られる発熱抵抗体において、所望の抵抗値をばらつきが少なく安定的に調節することができる。
【００７８】
なお、本発明は前記実施の形態の記載に限定されるものではなく、特許請求の範囲に示した範囲内で種々の変更が可能であり、異なる実施の形態や複数の変形例にそれぞれ開示された技術的手段を適宜組み合わせて得られる実施の形態についても本発明の技術的範囲に含まれる。
【産業上の利用可能性】
【００７９】
本発明は、発熱抵抗体に代表される、抵抗体ペースト組成物を用いて得られる各種の抵抗体の分野に広く好適に用いることができる。
【符号の説明】
【００８０】
１０    抵抗体パターン
１１ａ，１１ｂ    端子
１２    配線部分
【図１】
0006713747.tif 000010
【図２】
0006713747.tif 000011
【図３】
0006713747.tif 000012